СПОСОБ ПРЕОБРАЗОВАНИЯ ХЛОРИДОВ ЩЕЛОЧНОЗЕМЕЛЬНЫХ МЕТАЛЛОВ В ВОЛЬФРАМАТЫ И МОЛИБДАТЫ И ЕГО ПРИМЕНЕНИЕ

1. Способ преобразования хлорида щелочноземельного металла по меньшей мере в одну соль, выбранную из вольфраматов и молибдатов этого металла, который включает:
реакцию хлорида щелочноземельного металла по меньшей мере с одним предшественником вольфрама или молибдена, выбранным из оксидов вольфрама, оксидов молибдена, вольфраматов и молибдатов, и эта реакция проводится в растворителе, состоящем из хлорида калия (KCl) или из смеси хлорид лития - хлорид калия (LiCl-KCl), при температуре по меньшей мере равной температуре плавления этого растворителя.
2. Способ преобразования по п.1, в котором предшественника вольфрама или молибдена выбирают из оксида вольфрама (VI), оксида молибдена (VI), вольфраматов и молибдатов щелочных металлов.
3. Способ преобразования по п.2, в котором щелочными металлами являются натрий, калий и литий.
4. Способ преобразования по п.2, в котором предшественником вольфрама или молибдена является оксид вольфрама (VI), и растворителем является хлорид калия.
5. Способ преобразования по п.4, в котором реакцию проводят при температуре от 800 до 900°С.
6. Способ преобразования по п.2, в котором предшественником вольфрама или молибдена является оксид молибдена (VI), вольфрамат или молибдат щелочного металла, и растворителем является смесь LiCl-KCl с массовым соотношением хлорида лития к хлориду калия от 40/60 до 50/50, и предпочтительно 45,5/55,5.
7. Способ преобразования по п.6, в котором реакцию проводят при температуре от 400 до 600°С, более предпочтительно, при температуре порядка 500°С.
8. Способ преобразования по любому из предшествующих пунктов, в котором хлорид щелочноземельного металла и предшественник вольфрама или молибдена присутствуют в растворителе в стехиометрическом соотношении.
9. Способ извлечения по меньшей мере одного щелочноземельного металла из среды, содержащей этот металл в виде хлорида, который включает:
1
a) преобразование хлорида щелочноземельного металла по меньшей мере в одну соль, выбранную из вольфраматов и молибдатов этого металла, способом преобразования по любому из пп.1-8; затем
1
b) извлечение соли, полученной в результате такого преобразования.
1
10. Способ извлечения по п.9, в котором среда содержит хлорид щелочноземельного металла в расплавленном растворителе LiCl-KCl и этап a) способа извлечения включает:
добавление к среде смеси вольфраматов или молибдатов лития и калия; и
выдерживание среды при температуре по меньшей мере равной температуре плавления растворителя в течение времени, достаточного для прохождения преобразования хлорида щелочноземельного металла в вольфрамат или молибдат.
11. Способ извлечения по п.10, в котором смесь вольфраматов или молибдатов лития и калия характеризуется массовым соотношением лития к калию, идентичным тому, в котором они присутствуют в растворителе.
12. Способ извлечения по любому из пп.9-11, в котором среда представляет собой солевой флюс, полученный в результате переработки облученного ядерного топлива в среде расплавленных хлоридов.
13. Способ извлечения по любому из пп.9-11, в котором щелочноземельный металл является стронцием или барием.
14. Способ переработки облученного ядерного топлива в среде расплавленных хлоридов, который включает извлечение по меньшей мере одного продукта расщепления в форме соединения щелочноземельного металла в виде по меньшей мере одного вольфрамата или молибдата из солевого флюса способом извлечения по любому из пп.9-13.
15. Способ переработки по п.14, который дополнительно включает преобразование вольфрамата или молибдата щелочноземельного продукта расщепления в керамический материал для удерживания в течение длительного времени этого продукта расщепления.
16. Способ синтеза по меньшей мере одной соли, выбранной из вольфраматов и молибдатов щелочноземельных металлов, который включает:
2
а) преобразование хлорида щелочноземельного металла по меньшей мере в одну соль, выбранную из вольфраматов и молибдатов этого металла способом преобразования по любому из пп.1-8; затем
2
b) извлечение соли, полученной в результате этого преобразования.
17. Способ синтеза по п.16, в котором щелочноземельный металл является кальцием, магнием, барием или стронцием.